水である請求項1に記載のポリテトラフルオロエチレンファインパウダーの製造方法。炭酸アンモニウムである請求項1~3のいずれかに記載のポリテトラフルオロエチレンファインパウダーの製造方法。前記含フッ素界面活性剤が、分子中にエーテル性酸素原子を1~4個含有する含フッ素カルボン酸及びその塩、パーフルオロアルキルカルボン酸及びその塩、ω-ハイドロパーフルオロアルキルカルボン酸及びその塩、及び、含フッ素スルホン酸及びその塩からなる群から選ばれる一種以上である請求項1~4のいずれかに記載のポリテトラフルオロエチレンファインパウダーの製造方法。条件が、重合温度は10~95°Cであり、重合圧力(ゲージ圧)は0.5~4.0MPaであり、重合時間は90~520分である、請求項1~8のいずれかに記載のポリテトラフルオロエチレンファインパウダーの製造方法。請求項1~9のいずれかに記載の製造方法で製造されるポリテトラフルオロエチレンファインパウダーの標準比重が、2.140~2.180であり、ペースト押出し圧力が10~25MPaであることを特徴とするポリテトラフルオロエチレンファインパウダー。�れを乾燥することにより製造される。��種々の用途に用いられる。